СЫРЬЕВАЯ СМЕСЬ ДЛЯ ИЗГОТОВЛЕНИЯ ИСКУССТВЕННОГО ПОРИСТОГО ЗАПОЛНИТЕЛЯ
CRUDE MIXTURE FOR MAKING ARTIFICIAL POROUS AGGREGATE

Изобретение относится к составам сырьевых смесей, которые могут быть использованы при изготовлении искусственного пористого заполнителя для бетонов.
Известна сырьевая смесь для изготовления искусственного пористого заполнителя, содержащая, мас.%: глинистое сырье 43,0-48,0; выгорающую топливную добавку (уголь) 2,2-2,8; хвосты обогащения сурьмяных руд 18,0-21,0; шлак 31,0-33,0; жидкое стекло 0,2-0,8 [1].
Задачей изобретения является повышение прочности искусственного пористого заполнителя.
Технический результат достигается тем, что сырьевая смесь для изготовления искусственного пористого заполнителя, включающая глинистое сырье, выгорающую топливную добавку и жидкое стекло, в качестве выгорающей топливной добавки содержит предварительно замоченную в воде на 13-36 ч и затем измельченную до превращения в кашицеобразную массу макулатуру при следующем соотношении компонентов, мас.%: глинистое сырье 97,8-98,0; измельченная макулатура 1,85-2,05; жидкое стекло 0,15-0,18.
В таблице приведены составы сырьевой смеси.
Компоненты
Состав, мас.%
1
2
3
Глинистое сырье
97,8
97,87
98,0
Измельченная макулатура
2,05
1,95
1,85
Жидкое стекло
- натриевое
0,15
0,09
-
- калиевое
-
0,09
0,15
Прочность заполнителя, МПа
2,5-3
2,5-3
2,5-3
В составе сырьевой смеси возможно использование любого легкоплавкого глинистого сырья. Используют любую предварительно замоченную в воде на 12-36 ч и затем измельченную (до превращения в кашицеобразную массу) макулатуру. Используют любое жидкое стекло.
Компоненты сырьевой смеси дозируют в требуемых количествах, смешивают, готовят сырьевую смесь с влажностью 18-24% и формируют гранулы размером 20-40 мм, которые сушат до влажности не более 6% и обжигают при температуре 1000-1100°С.
Источники информации
1. SU 1606485, 1990.